(57)【要約】  少なくとも1種のランダムスチレンアクリレートコポリマーもしくはその誘導体、および少なくとも1種のアクリレートコポリマーもしくはその誘導体から選択されるラテックス皮膜形成剤を、少なくとも1種の合体剤および/または可塑剤と組み合わせて含む化粧料組成物が開示される。(1)少なくとも1種のランダムスチレンアクリレートコポリマーおよび少なくとも1種のアクリレートコポリマーもしくはこれらの誘導体、または(2)少なくとも2種のランダムスチレンアクリレートコポリマーを含む、少なくとも1種のラテックス皮膜形成ブレンドを含む化粧料組成物も開示される。ポリウレタンラテックス分散物を、組成物中に任意選択で組み入れることができる。任意選択で、化粧料組成物は、少なくとも1種の合体剤および/または可塑剤を、少なくとも1種のラテックス皮膜形成ブレンドと組み合わせて、追加として含むことができる。
2014528420.tif 000002
【特許請求の範囲】
【請求項１】
a.少なくとも1種のランダムスチレンアクリレートコポリマー、および
b.少なくとも1種のアクリレートコポリマーまたはその誘導体
を含む少なくとも1種のラテックス皮膜形成ブレンドを含む化粧料組成物。
【請求項２】
前記少なくとも1種のランダムスチレンアクリレートコポリマーが、約0℃〜約50℃の範囲のTgを有するランダムスチレンアクリレートコポリマーから選択される、請求項1に記載の化粧料組成物。
【請求項３】
前記少なくとも1種のランダムスチレンアクリレートコポリマーが、スチレン/アクリレーツ/アンモニウムメタクリレートコポリマーおよびスチレンアクリルコポリマーから選択される、請求項1に記載の化粧料組成物。
【請求項４】
前記少なくとも1種のアクリレートコポリマーまたはその誘導体が、約30℃〜約70℃の範囲のTgを有するアクリレートコポリマーまたはその誘導体から選択される、請求項1に記載の化粧料組成物。
【請求項５】
前記少なくとも1種のアクリレートコポリマーまたはその誘導体が、アンモニウムアクリレーツコポリマー、アクリレーツコポリマー、アクリルコポリマーおよびこれらの誘導体から選択される、請求項1に記載の化粧料組成物。
【請求項６】
前記ラテックス皮膜形成ブレンドが、前記化粧料組成物中に、約20%〜約80%の範囲の合計量で存在する、請求項1に記載の化粧料組成物。
【請求項７】
合体剤および/または可塑剤をさらに含む、請求項1に記載の化粧料組成物。
【請求項８】
前記少なくとも1種の合体剤が、プロピレングリコールn-ブチルエーテルおよび安息香酸ジプロピレングリコールから選択される、請求項7に記載の化粧料組成物。
【請求項９】
前記少なくとも1種の可塑剤が、クエン酸トリブチル、テキサノールエステルアルコールおよびアジピン酸ジイソブチルから選択される、請求項7に記載の化粧料組成物。
【請求項１０】
爪用組成物、メークアップ組成物、マスカラ組成物、ヘアケア組成物およびサンスクリーン組成物から選択される、請求項1に記載の化粧料組成物。
【請求項１１】
少なくとも2種のランダムスチレンアクリレートコポリマーを含む少なくとも1種のラテックス皮膜形成ブレンドを含む、化粧料組成物。
【請求項１２】
前記少なくとも1種のランダムスチレンアクリレートコポリマーの各々が、約0℃〜約50℃の範囲のTgを有するランダムスチレンアクリレートコポリマーから選択される、請求項11に記載の化粧料組成物。
【請求項１３】
前記ラテックス皮膜形成ブレンドが、前記化粧料組成物中に、約10%〜約90%の範囲の量で存在する、請求項11に記載の化粧料組成物。
【請求項１４】
少なくとも1種の合体剤および/または可塑剤をさらに含む、請求項11に記載の化粧料組成物。
【請求項１５】
前記少なくとも1種の合体剤が、プロピレングリコールn-ブチルエーテルおよび安息香酸ジプロピレングリコールから選択される、請求項14に記載の化粧料組成物。
【請求項１６】
前記少なくとも1種の可塑剤が、クエン酸トリブチル、テキサノールエステルアルコールおよびアジピン酸ジイソブチルから選択される、請求項14に記載の化粧料組成物。
【請求項１７】
爪用組成物、メークアップ組成物、マスカラ組成物、ヘアケア組成物およびサンスクリーン組成物から選択される、請求項11に記載の化粧料組成物。
【請求項１８】
少なくとも1種のポリウレタンラテックス分散物をさらに含む、請求項1に記載の化粧料組成物。
【請求項１９】
化粧料組成物における、付着性、耐水性、耐油性、光沢および耐久性の特性から選択される少なくとも1つの特性を改善する方法であって、
(1)少なくとも1種のランダムスチレンアクリレートコポリマーおよび少なくとも1種のアクリレートコポリマーもしくはこれらの誘導体、または
(2)少なくとも2種のランダムスチレンアクリレートコポリマー
を含むラテックス皮膜形成ブレンドから選択されるラテックス皮膜形成ブレンドを、前記化粧料組成物中に含めるステップを含む方法。
【請求項２０】
少なくとも1種の合体剤および/または可塑剤を前記化粧料組成物に添加するステップをさらに含む、請求項19に記載の方法。
【請求項２１】
前記少なくとも1種の合体剤が、プロピレングリコールn-ブチルエーテルおよび安息香酸ジプロピレングリコールから選択される、請求項20に記載の方法。
【請求項２２】
前記少なくとも1種の可塑剤が、クエン酸トリブチル、テキサノールエステルアルコールおよびアジピン酸ジイソブチルから選択される、請求項20に記載の方法。
【請求項２３】
前記化粧料組成物が、爪用組成物、メークアップ組成物、ヘアケア組成物およびサンスクリーン組成物から選択される、請求項19に記載の方法。
【請求項２４】
少なくとも1種のポリウレタンラテックス分散物を前記化粧料組成物中に含めるステップをさらに含む、請求項19に記載の方法。
【請求項２５】
マスカラ組成物における、付着性、耐水性、耐油性、カール、ボリューム、濃さおよび耐久性の特性から選択される少なくとも1つの特性を改善する方法であって、
(1)少なくとも1種のランダムスチレンアクリレートコポリマーおよび少なくとも1種のアクリレートコポリマーもしくはこれらの誘導体、または
(2)少なくとも2種のランダムスチレンアクリレートコポリマー
を含むラテックス皮膜形成ブレンドから選択されるラテックス皮膜形成ブレンドを、前記マスカラ組成物中に含めるステップを含む方法。
【請求項２６】
少なくとも1種の合体剤および/または可塑剤を前記化粧料組成物に添加するステップをさらに含む、請求項25に記載の方法。
【請求項２７】
前記少なくとも1種の合体剤が、プロピレングリコールn-ブチルエーテルおよび安息香酸ジプロピレングリコールから選択される、請求項26に記載の方法。
【請求項２８】
前記少なくとも1種の可塑剤が、クエン酸トリブチル、テキサノールエステルアルコールおよびアジピン酸ジイソブチルから選択される、請求項26に記載の方法。
【請求項２９】
爪用組成物における、付着性、耐水性、耐油性、光沢、適用時の滑らかさ、硬度および耐久性の特性から選択される少なくとも1つの特性を改善する方法であって、
(3)少なくとも1種のランダムスチレンアクリレートコポリマーおよび少なくとも1種のアクリレートコポリマーもしくはこれらの誘導体、または
(4)少なくとも2種のランダムスチレンアクリレートコポリマー
を含むラテックス皮膜形成ブレンドから選択されるラテックス皮膜形成ブレンドを、前記爪用組成物に含めるステップを含む方法。
【請求項３０】
少なくとも1種の合体剤および/または可塑剤を、前記化粧料組成物に添加するステップをさらに含む、請求項29に記載の方法。
【請求項３１】
前記少なくとも1種の合体剤が、プロピレングリコールn-ブチルエーテルおよび安息香酸ジプロピレングリコールから選択される、請求項30に記載の方法。
【請求項３２】
前記少なくとも1種の可塑剤が、クエン酸トリブチル、テキサノールエステルアルコールおよびアジピン酸ジイソブチルから選択される、請求項30に記載の方法。
【発明の詳細な説明】
【技術分野】
【０００１】
本開示は、少なくとも1種のラテックス皮膜形成剤または少なくとも1種のラテックス皮膜形成ブレンドを含む化粧料組成物に関する。本開示の種々の実施形態において有用なラテックス皮膜形成剤は、少なくとも1種のランダムスチレンアクリレートコポリマーおよび少なくとも1種のアクリレートコポリマーまたはこれらの誘導体から選択することができる。本開示の種々の実施形態において有用なラテックス皮膜形成ブレンドは、(1)少なくとも1種のランダムスチレンアクリレートコポリマーもしくはその誘導体、および少なくとも1種のアクリレートコポリマーもしくはその誘導体、または(2)少なくとも2種のランダムスチレンアクリレートコポリマーもしくはその誘導体を含むことができる。さらなる実施形態において、少なくとも1種のポリウレタンラテックス分散物を、本開示の種々の実施形態による組成物中に任意選択で組み入れることができる。さらに別の実施形態において、化粧料組成物は、少なくとも1種の合体剤（coalescent）および/または可塑剤を、少なくとも1種の皮膜形成剤と組み合わせて、追加として含むことができる。本開示の種々の実施形態による化粧料組成物は、改善された特性を有することができ、たとえば、耐水性および/もしくは耐油性、光沢、付着性、硬度、ならびに/または耐久性が改善されている。
【背景技術】
【０００２】
皮膜形成剤は化粧品分野において周知である。皮膜形成剤を化粧料組成物中に含めると、たとえば、光沢、付着性および耐久性などの種々の特性を改善することができる。
【０００３】
化粧料組成物、たとえば、マスカラ、整髪製品、局所用ファンデーション、サンスクリーン組成物および水系ネイルエナメルにラテックス皮膜形成剤を使用することも既知である。とりわけ、ラテックスおよびラテックスブレンドが使用されて、これらが配合されている化粧品の耐久特性が増強されてきた。たとえば、従来の洗い流し可能なマスカラ組成物には、ラテックス皮膜形成剤が、水中油エマルションと組み合わされて使用されている。
【先行技術文献】
【特許文献】
【０００４】
【特許文献１】米国特許第3,412,054号
【特許文献２】米国特許第6,372,201号
【発明の概要】
【発明が解決しようとする課題】
【０００５】
化粧品業界においては、消費者に、特性が改善された製品、たとえば、光沢、付着性および耐久性が改善された製品を提供したいという希望がある。このため、1つまたは複数の特性の改善を示す新規な化粧料組成物を発明する必要性が継続的に存在している。
【課題を解決するための手段】
【０００６】
今や、驚くべきことに、少なくとも1種のランダムスチレンアクリレートコポリマーもしくはその誘導体、および少なくとも1種のアクリレートコポリマーもしくはその誘導体から選択されるラテックス皮膜形成剤を、少なくとも1種の合体剤および/または可塑剤と組み合わせて組み入れることによって、化粧料特性、たとえば光沢、付着性、および/または耐久性を改善することができることが発見された。驚くべきことに、(1)少なくとも1種のランダムスチレンアクリレートコポリマーもしくはその誘導体、および少なくとも1種のアクリレートコポリマーもしくはその誘導体、または(2)少なくとも2種のランダムスチレンアクリレートコポリマーもしくはその誘導体を含むラテックス皮膜形成ブレンドを、少なくとも1種の合体剤および/または可塑剤と任意選択で組み合わせることによって、化粧料特性、たとえば光沢、付着性および耐久性を改善することができることも発見された。さらに別の実施形態において、ポリウレタンラテックス分散物を組成物中に組み入れると、光沢、付着性、および/または耐久性などの特性を改善することができる。
【図面の簡単な説明】
【０００７】
【図１Ａ】個々のラテックス皮膜形成剤および合体剤/可塑剤の試験に関するデータを示す図である。
【図１Ｂ】個々のラテックス皮膜形成剤および合体剤/可塑剤の試験に関するデータを示す図である。
【発明を実施するための形態】
【０００８】
本開示は、種々の実施形態において、少なくとも1種のランダムスチレンアクリレートコポリマーまたはその誘導体、および少なくとも1種のアクリレートコポリマーまたはその誘導体から選択されるラテックス皮膜形成剤を、少なくとも1種の合体剤および/または可塑剤と組み合わせて含む化粧料組成物に関する。さらなる実施形態において、本開示は、(1)少なくとも1種のランダムスチレンアクリレートコポリマーもしくはその誘導体、および少なくとも1種のアクリレートコポリマーもしくはその誘導体、ならびに(2)少なくとも2種のランダムスチレンアクリレートコポリマーもしくはその誘導体を含むラテックス皮膜形成ブレンドから選択される少なくとも1種のラテックス皮膜形成ブレンドを含む化粧料組成物に関する。さらなる実施形態において、ポリウレタンラテックス分散物を、組成物中に任意選択で組み入れることができる。さらに別の実施形態において、ラテックス皮膜形成ブレンドを含む化粧料組成物は、少なくとも1種の合体剤および/または可塑剤を、少なくとも1種のラテックス皮膜形成ブレンドと組み合わせて任意選択で含むことができる。
【０００９】
種々の例示的な実施形態において、少なくとも1種のラテックス皮膜形成剤またはラテックス皮膜形成ブレンドは、化粧料組成物中に、約10%〜約90%、たとえば約20%〜約80%、約25%〜約75%、または約30%〜約60%の範囲の合計量で存在することができる。少なくとも1つの例示的な実施形態において、少なくとも1種のラテックス皮膜形成剤またはラテックス皮膜形成ブレンドは、化粧料組成物中に、約25%〜約35%、たとえば約28%〜約30%の範囲の合計量で存在する。
【００１０】
本開示の1つの実施形態は、(a)少なくとも1種のランダムスチレンアクリレートコポリマーまたはその誘導体、および(b)少なくとも1種のアクリレートコポリマーまたはその誘導体を含む、少なくとも1種のラテックス皮膜形成ブレンドを含む化粧料組成物に関する。少なくとも1つの非限定的な実施形態において、ラテックス皮膜形成ブレンドは、1種のランダムスチレンアクリレートコポリマーおよび1種のアクリレートコポリマーから実質的になる。
【００１１】
任意のランダムスチレンアクリレートコポリマーまたはその誘導体を、ラテックス皮膜形成ブレンド用に選択することができ、当業者は、慣例的な実験をほとんどまたは全くせずしても、所望される特定の用途に適切なランダムスチレンアクリレートコポリマーを選択することができるであろう。種々の実施形態において、少なくとも1種のランダムスチレンアクリレートコポリマーは、約-15℃〜約90℃、たとえば約0℃〜約50℃の範囲のガラス転移温度(Tg)を有するものから選択することができる。単に例示として、スチレン/アクリレーツ/アンモニウムメタクリレートコポリマーまたはスチレンアクリルコポリマーを選択することができる。使用することができる、市販の例示的なランダムスチレンアクリレートコポリマー製品には以下が含まれるが、これらに限定されない。Interpolymer CorporationによるSYNTRAN 5760(パラベン含有または不含)、BASF Performance ChemicalsによるJONCRYL 77、およびDow Chemical CompanyによるRHOPLEX P376。
【００１２】
任意のアクリレートコポリマーまたはその誘導体もラテックス皮膜形成ブレンド用に選択することができ、当業者は、慣例的な実験をほとんどまたは全くせずしても、所望される特定の用途に適切なアクリレートコポリマーを選択することができるであろう。種々の実施形態において、少なくとも1種のアクリレートコポリマーまたはその誘導体は、約15℃〜約100℃、たとえば約30℃〜約70℃の範囲のガラス転移温度(Tg)を有するものから選択することができる。単に例示として、アンモニウムアクリレーツコポリマー（ammoniumu acrylates copolymer）、アクリレーツコポリマー、および/またはアクリルポリマーもしくはアクリルコポリマー、ならびにこれらの誘導体を選択することができる。使用することができる、市販の例示的なアクリレートコポリマー製品には以下が含まれるが、これらに限定されない。AkzoNobelによるDERMACRYL AQF、Interpolymer CorporationによるSYNTRAN PC5620およびSYNTRAN KL219の両者、VINYSOL 1086WP、ならびにDow Chemical CompanyによるACUDYNE DHR。
【００１３】
本開示のさらなる実施形態は、少なくとも2種のランダムスチレンアクリレートコポリマーを含む少なくとも1種のラテックス皮膜形成ブレンドを含む化粧料組成物に関する。少なくとも1つの非限定的な実施形態において、ラテックス皮膜形成ブレンドは、2種のランダムスチレンアクリレートコポリマーから実質的になる。
【００１４】
任意のランダムスチレンアクリレートコポリマーまたはその誘導体を、ラテックス皮膜形成ブレンド用に選択することができ、当業者は、慣例的な実験をほとんどまたは全くせずしても、所望される特定の用途に適切なランダムスチレンアクリレートコポリマーを選択することができるであろう。種々の実施形態において、少なくとも2種のランダムスチレンアクリレートコポリマーの各々は、約-15℃〜約90℃、たとえば約0℃〜約50℃の範囲のガラス転移温度(Tg)を有するものから選択することができる。単に例示として、スチレン/アクリレーツ/アンモニウムメタクリレートコポリマーまたはスチレンアクリルコポリマーを選択することができる。使用することができる、市販の例示的なランダムスチレンアクリレートコポリマー製品には以下が含まれるが、これらに限定されない。Interpolymer CorporationによるSYNTRAN 5760(パラベン含有または不含)、BASF Performance ChemicalsによるJONCRYL 77、およびDow Chemical CompanyによるRHOPLEX P376。
【００１５】
本開示のさらに別の実施形態は、少なくとも1種のポリウレタンラテックス分散物を、種々の例示的な実施形態による組成物中に、任意選択で組み入れる。非限定的な例として、好適なラテックスには、以下の反応生成物:
【００１６】
A)次式:
【００１７】
【化１】
2014528420.tif 000003
【００１８】
[式中、R1はジヒドロキシル官能基を有する化合物の二価基を表し、R2は脂肪族または脂環式ポリイソシアネートの炭化水素基を表し、R3は、場合によりイオン基で置換されている低分子量ジオールの基を表し、nは0〜5であり、mは>1である]によるプレポリマー、
【００１９】
B)式:H2N-R4-NH2[式中、R4は、イオン基でも潜在的イオン基でも置換されていないアルキレン基またはアルキレンオキシド基を表す]による少なくとも1種の鎖延長剤、および
【００２０】
C)式:H2N-R5-NH2[式中、R5はイオン基または潜在的イオン基で置換されているアルキレン基を表す]による少なくとも1種の鎖延長剤
を含む水性ポリウレタン分散物が含まれる。
【００２１】
二価基R1を提供するのに好適なジヒドロキシル化合物には、2個のヒドロキシ基を有し、数平均分子量が約700〜約16,000、好ましくは約750〜約5000であるものが含まれる。この高分子量化合物の例には以下が含まれる。ポリエステルポリオール、ポリエーテルポリオール、ポリヒドロキシポリカーボネート、ポリヒドロキシポリアセタール、ポリヒドロキシポリアクリレート、ポリヒドロキシポリエステルアミド、ポリヒドロキシポリアルカジエンおよびポリヒドロキシポリチオエーテル。ポリエステルポリオール、ポリエーテルポリオールおよびポリヒドロキシポリカーボネートが、少なくともある例示的な実施形態において選択されうる。かかる種々の化合物の混合物も、本開示の範囲内にある。
【００２２】
炭化水素基R2を提供するのに好適なポリイソシアネートには、分子量が約112〜約1,000、たとえば約140〜約400の有機ジイソシアネートが含まれる。任意選択のジイソシアネートは、上記の一般式R2(NCO)2[式中、R2は、4〜18個の炭素原子を有する二価の脂肪族炭化水素基、5〜15個の炭素原子を有する二価の脂環式炭化水素基、7〜15個の炭素原子を有する二価の芳香脂肪族炭化水素基、または6〜15個の炭素原子を有する二価の芳香族炭化水素基を表す]で表されるものである。好適な有機ジイソシアネートの例には以下が含まれる。テトラメチレンジイソシアネート、1,6-ヘキサメチレンジイソシアネート、ドデカメチレンジイソシアネート、シクロヘキサン-1,3-および-1,4-ジイソシアネート、1-イソシアナト-3-イソシアナトメチル-3,5,5-トリメチルシクロヘキサン(イソホロンジイソシアネートまたはIPDI)、ビス-(4-イソシアナトシクロヘキシル)-メタン、1,3-および1,4-ビス(イソシアナトメチル)-シクロヘキサン、ビス-(4-イソシアナト-3-メチル-シクロヘキシル)-メタン、トルエンジイソシアネート(TDI)の異性体、たとえば2,4-ジイソシアナトトルエン、2,6-ジイソシアナトトルエン、これらの異性体の混合物、水素添加TDI、4,4'-ジイソシアナトジフェニルメタンならびにその異性体の、2,4'-および場合により2,2'-ジイソシアナトジフェニルメタンとの混合物、ならびに1,5-ジイソシアナトナフタレン。ジイソシアネートの混合物は、当然ながら、種々の実施形態において使用することができる。任意選択のジイソシアネートは、脂肪族および脂環式ジイソシアネート、たとえば、1,6-ヘキサメチレンジイソシアネートおよびイソホロンジイソシアネートなどから選択される。
【００２３】
R3の内容における「低分子量ジオール」とは、分子量が約62〜約700、好ましくは約62〜約200のジオールを意味する。これらは脂肪族基、脂環式基または芳香族基を含有することができる。ある例示的な実施形態において、この化合物は脂肪族基のみを含有する。1分子につき約20個までの炭素原子を有する低分子量ジオールには以下が含まれる。エチレングリコール、ジエチレングリコール、プロパン1,2-ジオール、プロパン1,3-ジオール、ブタン1,4-ジオール、ブチレン1,3-グリコール、ネオペンチルグリコール、ブチルエチルプロパンジオール、シクロヘキサンジオール、1,4-シクロヘキサンジメタノール、ヘキサン1,6-ジオール、ビスフェノールA(2,2-ビス(4-ヒドロキシフェニル)プロパン)、水素添加ビスフェノールA(2,2-ビス(4-ヒドロキシシクロヘキシル)プロパン)、およびこれらの混合物。場合により、低分子量ジオールは、イオン基または潜在的イオン基を含有することができる。イオン基または潜在的イオン基を含有する、好適なさらに低分子量のジオールは、米国特許第3,412,054号に開示されているものであり、その内容は参照により本明細書に組み込まれる。好ましい化合物には、ジメチロールブタン酸(DMBA)、ジメチロールプロピオン酸(DMBA)、およびカルボキシルを含有するカプロラクトンポリエステルジオールが含まれる。イオン基または潜在的イオン基を含有するさらに低分子量のジオールが使用される場合、これを、ポリウレタン分散物中にポリウレタン1グラム当たり0.30meq未満のCOOHが存在するような量で、任意選択で使用することができる。
【００２４】
プレポリマーは、2種類の鎖延長剤を使用して伸長した鎖である。第1に、式:H2N-R4-NH2[式中、R4はイオン基でも潜在的イオン基でも置換されていないアルキレン基またはアルキレンオキシド基を表す]を有する化合物。アルキレンジアミンには、ヒドラジン、エチレンジアミン、プロピレンジアミン、1,4-ブチレンジアミンおよびピペラジンが含まれる。アルキレンオキシドジアミンには以下が含まれる。3-{2-[2-(3-アミノプロポキシ)エトキシ]エトキシ}プロピルアミン(ジプロピルアミンジエチレングリコールまたはTomah Products、Milton、Wis.から入手可能なDPA-DEGとしても知られている)、2-メチル-1,5-ペンタンジアミン(DuPont製Dytec A)、ヘキサンジアミン、イソホロンジアミン、および4,4-メチレンジ-(シクロヘキシルアミン)、ならびにTomah Products、Milton、Wis.から入手可能なDPAシリーズのエーテルアミン、たとえばジプロピルアミンプロピレングリコール、ジプロピルアミンジプロピレングリコール、ジプロピルアミントリプロピレングリコール、ジプロピルアミンポリ(プロピレングリコール)、ジプロピルアミンエチレングリコール、ジプロピルアミンポリ(エチレングリコール)、ジプロピルアミン1,3-プロパンジオール、ジプロピルアミン2-メチル-1,3-プロパンジオール、ジプロピルアミン1,4-ブタンジオール、ジプロピルアミン1,3-ブタンジオール、ジプロピルアミン1,6-ヘキサンジオールおよびジプロピルアミンシクロヘキサン-1,4-ジメタノール。列挙したジアミンの混合物も使用することができる。
【００２５】
第2の種類の鎖延長剤は、式:H2N-R5-NH2[式中、R5はイオン基または潜在的イオン基で置換されているアルキレン基を表す]を有する化合物である。かかる化合物は、イオン基または潜在的イオン基と、イソシアネート基と反応する2つの基とを有する。かかる化合物は、2つのイソシアネート反応基と、イオン基またはイオン基を形成することができる基とを含有する。イオン基または潜在的イオン基は、第三級または第四級アンモニウム基、かかる基に転換可能な基、カルボキシル基、カルボキシレート基、スルホン酸基、およびスルホネート基から選択することができる。上記の種類の塩基に転換可能な基の少なくとも部分的な転換は、水と混合する前または混合中に生じる場合がある。具体的な化合物には、ジアミノスルホン酸塩、たとえばN-(2-アミノエチル)-2-アミノエタンスルホン酸(AAS)のナトリウム塩またはN-(2-アミノエチル)-2-アミノプロピオン酸のナトリウム塩などが含まれる。
【００２６】
かかるラテックスの、市販されている例には以下が含まれるが、これらに限定されない。ジヒドロキシル化合物、ポリイソシアネートおよび低分子量ジオールを含むプレポリマーの反応生成物と、少なくとも2種のジアミン化合物とを含む水性ポリウレタン分散物であって、ステアリン酸トリエタノールアミンを実質的に含まない水性ポリウレタン分散物、たとえばBayerによりBAYCUSAN(登録商標)の名称で販売されているもの、たとえば、BAYCUSAN(登録商標)C1000(ポリウレタン-34)、BAYCUSAN(登録商標)C1001(ポリウレタン-34)、BAYCUSAN(登録商標)C1003(ポリウレタン-32)、およびBAYCUSAN(登録商標)C1004(ポリウレタン-35)など。
【００２７】
他のポリウレタン分散物の例も使用することができる。例には、ポリウレタン4、11、14、15、18、19、25、26、32、33、34、35、48などが含まれる。これらの中で、BayerによるBAYCUSAN(登録商標)の名称のもの、たとえば、BAYCUSAN(登録商標)C1000(ポリウレタン-34)、BAYCUSAN(登録商標)C1001(ポリウレタン-34)、BAYCUSAN(登録商標)C1003(ポリウレタン-32)、およびBAYCUSAN(登録商標)C1004(ポリウレタン-35)などを選択することができる。少なくともある例示的な実施形態によれば、BAYCUSAN(登録商標)C1001(ポリウレタン-34)が特に有用である。
【００２８】
本開示による種々の例示的な実施形態において、少なくとも1種のラテックス皮膜形成ブレンドを含む化粧料組成物は、少なくとも1種の合体剤および/または可塑剤を、任意選択でさらに含むことができる。合体剤を含めると、水性分散物中でのポリマー粒子の合体を促進し、可塑剤を含めると、水性分散物中のポリマーの可塑化を可能にすることが知られている。任意の合体剤および/または可塑剤を使用することができ、当業者は、慣例的な実験をほとんどまたは全くすることなく、たとえば、配合されようとする化粧料組成物の種類およびその所望される特性に基づいて、適切な合体剤および/または可塑剤を選択することができるであろう。
【００２９】
合体剤および/または可塑剤は、本明細書に記載する少なくとも1種のラテックス皮膜形成ブレンドを含む化粧料組成物の中に含まれる場合、約10%まで、たとえば約7%まで、または約5%までの合計量で添加することができる。種々の例示的な実施形態において、合体剤および/または可塑剤は、約1%〜約5%、たとえば約1%〜約3%の範囲の合計量で添加することができる。
【００３０】
本開示の種々の例示的な実施形態による有用な任意選択の合体剤および/または可塑剤には、米国特許第6,372,201号に開示されているものが含まれるが、これに限定されない。単に例示として、任意選択の可塑剤は以下から選択することができる。クエン酸トリブチル、テキサノールエステルアルコール、アジピン酸ジイソブチル、tert-ブチル酸と2,2,4-トリメチルペンタン-1,3-ジオールとのエステル、アジピン酸ジエチル、フタル酸ジエチル、フタル酸ジブチル、フタル酸ジオクチル、フタル酸2-エチルヘキシルブチル、セバシン酸ジメチル、セバシン酸ジブチル、ステアリン酸エチル、パルミチン酸2-エチルヘキシル、ジプロピレングリコールn-ブチルエーテル、およびこれらの混合物。単に例示として、任意選択の合体剤は以下から選択することができる。プロピレングリコールn-ブチルエーテル、ジ安息香酸ジプロピレングリコール、ジプロピレングリコールジメチルエーテル、プロピレングリコールメチルエーテルアセテート、プロピレングリコールプロピルエーテル、乳酸メチル、乳酸エチル、乳酸イソプロピル、およびこれらの混合物。
【００３１】
本開示のさらに別の実施形態は、(a)少なくとも1種のランダムスチレンアクリレートコポリマーまたはその誘導体、および(b)少なくとも1種のアクリレートコポリマーまたはその誘導体から選択される少なくとも1種のラテックス皮膜形成剤を、合体剤および/または可塑剤と組み合わせて含む化粧料組成物に関する。本明細書に前述したとおりの任意のランダムスチレンアクリレートコポリマーまたはその誘導体、少なくとも1種のアクリレートコポリマーまたはその誘導体、ならびに合体剤および/または可塑剤を使用することができる。
【００３２】
さらに、他の化粧料成分を、本開示による組成物中に含めることができる。かかる成分は既知であり、以下を含めることができるがこれらに限定されない。溶媒(水を含む)、着色剤、保湿剤、乳化剤、界面活性剤、防腐剤、香料、増粘剤またはテクスチャライザー、皮膚軟化剤、ならびに追加の皮膜形成剤および合体剤/可塑剤。当業者は、たとえば配合しようとする化粧料組成物の種類およびその所望される特性に基づいて、追加の化粧料成分の適切な種類および量を選択することができるであろう。単に例示として、かかる追加の化粧料成分は、本開示による組成物中に、約10%〜約80%、たとえば約15%〜約60%、約25%〜約40%、または約30%〜約35%の範囲の合計量で存在することができる。
【００３３】
本開示によって企図される例示的な化粧料組成物には、毛髪、皮膚および爪などのケラチン繊維への適用が意図される組成物が含まれる。かかる組成物には、爪用組成物(たとえばネイルエナメル)、マスカラ組成物、メークアップ組成物(たとえばファンデーション)、サンスクリーン組成物、およびヘアケア組成物(たとえば整髪組成物)が含まれるが、これらに限定されない。
【００３４】
理論に縛られることを望むものではないが、たとえば(a)少なくとも1種のランダムスチレンアクリレートコポリマーまたはその誘導体、および(b)少なくとも1種のアクリレートコポリマーまたはその誘導体から選択される少なくとも1種のラテックス皮膜形成剤と、合体剤および/または可塑剤との組合せ、ならびに(1)少なくとも1種のランダムスチレンアクリレートコポリマーおよび少なくとも1種のアクリレートコポリマーもしくはこれらの誘導体、または(2)少なくとも2種のランダムスチレンアクリレートコポリマーを含む少なくとも1種のラテックス皮膜形成ブレンドが、驚くべきことに意外にも相乗効果を示し、改善された特性を化粧料組成物に付与する、たとえば、耐水性および/または耐油性、光沢、付着性、硬度、および/または耐久性を改善すると考えられる。単に例示として、(1)少なくとも1種のランダムスチレンアクリレートコポリマーおよび少なくとも1種のアクリレートコポリマーもしくはこれらの誘導体、または(2)少なくとも2種のランダムスチレンアクリレートコポリマーを含む、ラテックス皮膜形成ブレンドを含むマスカラ製剤は、カール、カール保持力、ボリュームおよび耐久性の特性が改善されていることがわかっており、これらの特性は適用後数日間見られる。さらなる非限定的な例として、たとえば(1)少なくとも1種のランダムスチレンアクリレートコポリマーおよび少なくとも1種のアクリレートコポリマーもしくはこれらの誘導体、または(2)少なくとも2種のランダムスチレンアクリレートコポリマーを含む、ラテックス皮膜形成ブレンドを含む、水系ネイルエナメル製剤などの爪用製剤は、光沢、適用時の滑らかさ、硬度および耐久性の特性が改善されていることがわかっている。しかし、本開示による組成物は、上記の改善された特性のうち1つまたは複数を有していない場合があるが、かかる組成物は本開示の範囲内にあると意図されることに留意されるべきである。
【００３５】
当然のことながら、上記の説明および次の実施例の両者とも、例示的で、説明のためだけのものであり、本開示を限定するものと解釈されるべきではない。さらに、当然のことながら、本明細書の様々な実施形態の種々の特徴および/または特性は、互いに組み合わされてもよい。したがって、当然のことながら、本発明の範囲を逸脱することなく、例示的な実施形態に対して多数の変更がなされてもよく、他の構成が考案されてもよい。他の実施形態は、本開示の考察、および本明細書に開示している種々の例示的な実施形態の実施から、当業者には明らかであろう。
【００３６】
やはり当然のことながら、本明細書で使用する場合、「その(the)」、「1つの(a)」または「1つの(an)」という用語は「少なくとも1つ」を意味し、明らかに矛盾しない限り、「1つのみ」に限定されるべきではない。したがって、たとえば、「１種の可塑剤(a plasticizer)」という用語を使用すると、少なくとも1種の可塑剤を意味することが意図されている。
【００３７】
他に指示がない限り、本明細書および特許請求の範囲で使用するすべての数字は、記載の有無に関係なく、例外なく「約」という用語で修飾されているものと理解されるべきである。やはり当然のことながら、本明細書および特許請求の範囲で使用する厳密な数値は本発明の追加の実施形態を形成し、提供される例示的な範囲および値の中に開示されている任意の2つの端点まで狭められうる任意の範囲を含むことが意図される。本明細書に開示している数値の正確さを確保するための努力がなされてきた。しかし、いずれの測定値も、個々の測定技術において見られる標準偏差から生じる一定の誤差を、本質的に含有している可能性がある。
【００３８】
(実施例)
次の実施例は、非限定的で説明のためだけのものであることを意図しており、本発明の範囲は特許請求の範囲によって規定される。
【００３９】
(実施例1および2)-単純なマスカラ組成物
2種の単純なマスカラ組成物を、次の表1および表2に挙げた成分を別々に混合して作製した。
【００４０】
【表１】
2014528420.tif 000004
【００４１】
【表２】
2014528420.tif 000005
【００４２】
(実施例3および4)-マスカラ組成物
表3(1バッチ)および表4(2バッチ)に示した組成物を有する3種のマスカラ組成物を、表5に挙げた手順に従って、別々に調製した。
【００４３】
【表３】
2014528420.tif 000006
【００４４】
【表４】
2014528420.tif 000007
【００４５】
【表５】
2014528420.tif 000008
【００４６】
上記の表1および4で調製したマスカラ製剤をまつ毛につけて試験した。得られた生成物は、濃さ、カール、ボリュームおよび耐久性の特性が改善されていることを示した。これらの特性は、2日後、依然として目視可能であった。
【００４７】
(実施例5)-水系ネイルエナメル
表6に示すとおり、次の組成物を有する水系ネイルエナメルを調製した。
【００４８】
【表６】
2014528420.tif 000009
【００４９】
ネイルエナメル組成物を試験し、光沢、適用時の滑らかさ、耐水性および耐油性、硬度および耐久性の特性が改善されていることがわかった。これらの特性は、数日間持続することが観察された。
【図１Ａ】
2014528420.tif 000010
【図１Ｂ】
2014528420.tif 000011
【国際調査報告】
2014528420.tif 000012
2014528420.tif 000013
2014528420.tif 000014
2014528420.tif 000015
2014528420.tif 000016